(57)【要約】【課題】全硬度が高い液に懸濁している固体粒子を充分に凝集させ、しかも安全性が高いことから、各種の処理方法に好適に適用することができる凝集処理方法を提供する。【解決手段】固体粒子を懸濁状態で含む液を凝集処理する方法であって、全硬度が１００ｐｐｍ以上である当該液に対して、重量平均分子量が１００万以上且つ耐塩指数が５０以上のカルボキシル基含有水溶性重合体を添加して、当該液中に懸濁している固体粒子をフロックとして凝集させ処理する凝集処理方法、前記カルボキシル基含有水溶性重合体は、カルボキシル基含有単量体と（メタ）アクリル酸エステル系単量体及び／又は２−アクリルアミド−２−メチルプロパンスルホン酸（塩）とを必須成分として導かれる重合体である凝集処理方法。【選択図】  なし【特許請求の範囲】
【請求項１】
固体粒子を懸濁状態で含む液を凝集処理する方法であって、全硬度が１００ｐｐｍ以上である当該液に対して、
重量平均分子量が１００万以上且つ耐塩指数が５０以上のカルボキシル基含有水溶性重合体を添加して、当該液中に懸濁している固体粒子をフロックとして凝集させ処理する
ことを特徴とする凝集処理方法。
【請求項２】
前記カルボキシル基含有水溶性重合体は、カルボキシル基含有単量体と（メタ）アクリル酸エステル系単量体及び／又は２−アクリルアミド−２−メチルプロパンスルホン酸（塩）とを必須成分として導かれる重合体である
ことを特徴とする請求項１記載の凝集処理方法。
【請求項３】
前記（メタ）アクリル酸エステル系単量体は、エチルアクリレート及び／又はアルコキシアルキルアクリレートである
ことを特徴とする請求項２記載の凝集処理方法。
【請求項４】
前記カルボキシル基含有水溶性重合体は、（メタ）アクリル酸系（塩）を含む単量体群から導かれる重合体である
ことを特徴とする請求項１、２又は３記載の凝集処理方法。
【発明の詳細な説明】
【０００１】
【発明の属する技術分野】
本発明は、凝集処理方法に関する。より詳しくは、固体を懸濁状態で含む高硬度液において、液中に懸濁している固体粒子を凝集させて処理する方法に関する。
【０００２】
【従来の技術】
凝集処理方法は、固体粒子が懸濁している液において、固体粒子を凝集させてフロックと呼ばれる固まりに凝集させて処理する技術であり、例えば、下水や一般産業廃水等の廃水処理、土木現場での泥水処理、浚渫埋め立て時の泥水の沈降分離等の処理技術で広く利用されている。このような凝集処理においては、溶解している硬度成分が高くて水質が悪い液を処理する場合がある。例えば、通常の工業用水のカルシウム（Ｃａ）硬度とマグネシウム（Ｍｇ）硬度とを合わせた全硬度は、３０〜６０ｐｐｍ程度（Ｃａ硬度は約７掛）であるが、これよりも全硬度がはるかに高い水、例えば、セメントを含む結果カルシウムイオンを異常に高く含む廃液や炭酸カルシウム、炭酸マグネシウム、硫酸カルシウム等の硬度成分を含有する無機物を土中から掘削するときや製造するときの廃水処理や硬度成分が多量溶解している泥水の処理や沈降分離等に適用することができるような処理方法が求められている。
【０００３】
従来の凝集処理方法に関し、下記の先行技術文献が開示されている。
すなわちアクリルアミド系化合物を単量体成分とする重合体を用いる凝集剤について、アクリルアミドとアクリル酸ソーダ（ナトリウム）の共重合体である凝集剤（例えば、特許文献１〜４参照。）や、（メタ）アクリルアミドと（メタ）アクリル酸とを必須構成単位とする重合体を含有する凝集剤（例えば、特許文献５〜６参照。）が開示されている。また、アクリロイロキシエチルトリメチルアンモニウムクロリドとアクリルアミドを含有するビニル単量体の重合物の混合物から成る凝集剤（例えば、特許文献７参照。）が開示されている。
しかしながら、このような技術においては、アクリルアミド系化合物を主成分として形成される重合体が用いられることから、残留するアクリルアミド系化合物による毒性を解消したり、コストを低減したりするための工夫の余地があった。また、処理しようとする液の全硬度については特定されていないことから、液の全硬度が高い場合に充分な凝集性能が発揮されるようにする工夫の余地があった。
また、上記のようなアクリルアミド系水溶性重合体を用いてｐＨが高い液を凝集処理する場合、当該重合体が加水分解する場合もあり有害なアンモニアガスが発生することになり問題であった。
【０００４】
また塩の形態の重合体を用いるものについて、ポリアクリル酸のアルカリ金属塩を含む汚泥の凝集剤が開示されている（例えば、特許文献８参照。）。
更にＮ−ビニルアミドや、Ｎ−ビニルカルボン酸アミド、ジアルキルアミノプロピルアクリルアミド等のアミド系共重合体からなる凝集剤（例えば、特許文献９〜１２参照。）や、特定の固有粘度やイオン交換水に対する不溶解分を特徴とし、活性炭処理したアクリル酸ナトリウムを用いた部分中和（メタ）アクリル酸系重合体を使用した凝集剤（例えば、特許文献１３参照。）が開示されている。
【０００５】
しかしながら、これらの技術においても、処理しようとする液の全硬度については特定されていない。また、ポリアクリル酸のアルカリ金属塩の形態の重合体を含む凝集剤を用いる場合、処理しようとする液の全硬度が高いと、例えば、カルシウムイオン（Ｃａ２＋）を介して重合体が３次元化して不溶化すると共に液の濁度が高くなってしまうことから、この点において、全硬度が高い水に懸濁している固体粒子を充分に凝集させることができるようにする工夫の余地があった。したがって、これらの技術においても、全硬度が高い液に対して、懸濁している固体粒子を充分に凝集させ、廃水や泥水処理、沈降分離等に更に好適に用いられるようにするための工夫の余地があった。
【０００６】
【特許文献１】
特開平５−１７０４３３号公報（第２、５〜６頁）
【特許文献２】
特開平６−３３５６０５号公報（第２、５〜６頁）
【特許文献３】
特開平１０−０７６１０９号公報（第２、４頁）
【特許文献４】
特開平４−２８４８９２号公報（第３頁）
【特許文献５】
特開平６−２５４３０５号公報（第２頁）
【特許文献６】
特開平１０−０９９８６７号公報（第２、４〜５頁）
【特許文献７】
特開平１１−３１９４１２号公報（第２、４〜５頁）
【特許文献８】
特開平７−３０８７００号公報（第２頁）
【特許文献９】
特開平８−２４３６００号公報（第２頁）
【特許文献１０】
特許２７７９７３２号公報（第１頁）
【特許文献１１】
特開２００２−１４５９６３号公報（第２、３〜７頁）
【特許文献１２】
特開平８−７１５９９号公報（第２頁）
【特許文献１３】
特開２０００−２１２２２２号公報（第２、３頁）
【０００７】
【発明が解決しようとする課題】
本発明は、上記現状に鑑みてなされたものであり、全硬度が高い液に懸濁している固体粒子を充分に凝集させ、しかも安全性が高いことから、各種の処理方法に好適に適用することができる凝集処理方法を提供することを目的とするものである。
【０００８】
【課題を解決するための手段】
本発明者等は、固体粒子が懸濁している液の凝集処理方法について種々検討したところ、カルボキシル基含有水溶性重合体が凝集性能を発揮し、しかも安全性が高いことに着目し、全硬度が高い水に懸濁している固体粒子を凝集させるのに特定の耐塩指数を有するカルボキシル基含有水溶性重合体を添加すると、全硬度が高い液中の固体粒子を凝集させるのに充分な凝集性能が発揮されることを見いだし、上記課題をみごとに解決することができることに想到した。すなわち特定の耐塩指数を有するカルボキシル基含有水溶性重合体を用いると、液中の全硬度濃度が高くなればなるほど、その作用効果が顕著になることを見いだした。例えば、全硬度濃度が低い場合、耐塩指数が低い重合体でも高い凝集効果を発揮するが、全硬度濃度が１００ｐｐｍ以上の場合、耐塩指数が高いカルボキシル基含有水溶性重合体を用いると、耐塩指数が低いものに比較して顕著に固体粒子の凝集性能が改善されることになる。耐塩指数が低いものを用いる場合には、全硬度濃度が高くなると凝集性能が低下し、これにより多くの凝集剤を添加することが必要となる。
またカルボキシル基含有水溶性重合体の重量平均分子量を１００万以上に特定すると、凝集剤としての作用が効率的に発揮され、本発明の作用効果がより充分に発揮されることを見いだし、本発明に到達したものである。
【０００９】
すなわち本発明は、固体粒子を懸濁状態で含む液を凝集処理する方法であって、全硬度が１００ｐｐｍ以上である当該液に対して、重量平均分子量が１００万以上且つ耐塩指数が５０以上のカルボキシル基含有水溶性重合体を添加して、当該液中に懸濁している固体粒子をフロックとして凝集させ処理する凝集処理方法である。
以下に本発明を詳述する。
【００１０】
本発明の凝集処理方法は、固体粒子を懸濁状態で含む液を凝集処理する方法であり、全硬度が１００ｐｐｍ以上である液、すなわち硬度成分を１００ｐｐｍ以上含む液に対して、カルボキシル基含有水溶性重合体を添加することにより行うことになる。液中に懸濁している固体粒子の種類、形状、大きさ等は特に限定されるものではなく、カルボキシル基含有水溶性重合体により凝集させることができるものであればよい。
上記硬度成分は、ＪＩＳ  Ｋ０１０１に記載の全硬度分析法に従って分析されるものであり、具体的には、液中に存在するカルシウムイオン（Ｃａ２＋）及びマグネシウムイオン（Ｍｇ２＋）を含むものである。本発明においては、カルシウム硬度とマグネシウム硬度とを合わせた全硬度が１００ｐｐｍ以上である液に対して凝集処理を行うことになる。好ましくは、５００ｐｐｍ以上であり、より好ましくは、１０００ｐｐｍ以上である。これにより、本発明の作用効果をより顕著に発揮することができる。なお、本発明の凝集処理方法は、上記硬度成分には含まれないアルミニウムイオン等の多価金属イオンが液中に存在している場合においても用いることができる。
【００１１】
上記全硬度を測定する方法としては、日本工業規格（ＪＩＳ  Ｋ０１０１）に記載されている全硬度分析法に従って測定する。具体的には孔径１μｍのフィルターを用いて、液をろ過した後のろ液について、下記式（１）で表すように、ろ液中に含まれるカルシウムイオン及びマグネシウムイオンの量を、これに対応する炭酸カルシウムの量に換算することにより、ろ液１Ｌにおけるｍｇ数（＝ｐｐｍ）で表すことができる。
Ｈ＝ｂ×（１０００／Ｖ）×１．００１    （１）
上記式中、Ｈは、ろ液の全硬度を表す（単位はｍｇ／Ｌ＝ｐｐｍ）。ｂは、ろ液について、１０ｍｍｏｌ（ミリモル）／ＬのＥＤＴＡ（エチレンジアミン四酢酸）溶液を加えて滴定した際に、ろ液の赤みが消えて青色へ変化したときの該ＥＤＴＡ溶液の添加量である（単位はｍｌ）。Ｖは、ろ液の量である（単位はｍｌ）。１．００１は、１０ｍｍｏｌ（ミリモル）／ＬのＥＤＴＡ溶液１ｍｌの炭酸カルシウム相当量である（単位はｍｇ／ｍｌ）。
【００１２】
本発明の凝集処理方法において用いるカルボキシル基含有水溶性重合体の添加量としては、処理対象である全硬度が１００ｐｐｍ以上である液に対して、０．１〜１０００ｐｐｍとすることが好ましい。０．１ｐｐｍ未満であると、本発明の作用効果を充分に発揮することができないおそれがあり、また、１０００ｐｐｍを超えても、上記添加量の範囲内で使用した場合と比較して、凝集性能等が更に向上しないおそれがある。より好ましくは、１〜５００ｐｐｍであり、更に好ましくは、５〜２００ｐｐｍである。
【００１３】
本発明の凝集処理方法においては、重量平均分子量が１００万以上且つ耐塩指数が５０以上のカルボキシル基含有水溶性重合体を用いることになる。
上記カルボキシル基含有水溶性重合体の重量平均分子量が１００万未満であると、充分な凝集性能を発揮することができない。また、耐塩指数が５０未満であると、全硬度が高い水に懸濁している固体粒子を充分に凝集させるという本発明の作用効果を発揮することができない。
本発明における重量平均分子量の好ましい形態としては、２００万〜１０００万である。より好ましくは、３００万〜８００万である。また、耐塩指数の好ましい形態としては、６０以上である。より好ましくは、７０以上である。なお、耐塩指数の上限としては、１００である。
【００１４】
上記カルボキシル基含有水溶性重合体の重量平均分子量は、ダイナミック光散乱光度計を使用して、次のようにして求めたものである。
（重量平均分子量の測定方法）
ＮａＣｌ  ０．１６ｍ／ｌに下記濃度のカルボキシル基含有重合体を含む溶液を作成した。即ち、０．０５ｍｇ／ｍｌ溶液（Ａ）、０．１ｍｇ／ｍｌ溶液（Ｂ）、０．２ｍｇ／ｍｌ溶液（Ｃ）、０．４ｍｇ／ｍｌ溶液（Ｄ）、０．５ｍｇ／ｍｌ溶液（Ｅ）、１ｍｇ／ｍｌ溶液（Ｆ）、２ｍｇ／ｍｌ溶液（Ｇ）をそれぞれ調製した。
次に、溶液（Ａ）〜（Ｇ）を０．４５μｍのメンブランフィルターでそれぞれろ過し、測定サンプル（Ａ）〜（Ｇ）とした。次いで、ダイナミック光散乱光度計（大塚電子社製、ＤＳＬ−７００）を使用して、測定サンプル（Ａ）〜（Ｇ）の光散乱強度を測定することにより重合体の重量平均分子量を求めた。なお、測定はいずれも２５℃の恒温にて行った。
【００１５】
本発明においては、耐塩指数を次のようにして求める。
容量１００ｃｃのビーカーに、耐塩指数を求めようとする重合体を０．２質量％含んだ水溶液９０ｇを入れ、マグネチックスターラーで撹拌下、３％塩化カルシウム・２水和物（和光純薬社製、特級）水溶液１０ｇを添加したものを、吸光光度計を用いて、４００ｎｍでの光透過率％（石英１０ｍｍセル、レファレンスはイオン交換水とする。）を測定する。このときの光透過率％を耐塩指数とする。なお、本件の各種実施例、重量平均分子量や耐塩指数等の物性を測定するときにはイオン交換水を使用した。
【００１６】
本発明における凝集処理方法においては、油や有機溶剤等の液状有機物を含有する液にも用いることができる。液状有機物を含有する液としては、例えば、塗料の洗浄や処理工程から発生するシンナーや有機溶剤を含有する塗料工業廃水、ガソリンや重油を含有する石油工業廃水、単量体や有機溶剤等の有機工業原料を有する化学工業廃水等が挙げられ、これらの液中に存在する液状有機物の含有量は、通常数パーセント（質量％）以下である。
【００１７】
本発明で用いられるカルボキシル基含有水溶性重合体としては、カルボキシル基を有する原料単量体（カルボキシル基含有単量体）を重合して得られるものであることが好ましい。
上記カルボキシル基含有単量体としては、例えば、アクリル酸、メタクリル酸、α−ヒドロキシアクリル酸、クロトン酸等の不飽和モノカルボン酸系単量体及びこれらの１価金属塩、２価金属塩、アンモニウム塩、有機アミン塩；マレイン酸、フマル酸、イタコン酸、シトラコン酸等の不飽和ジカルボン酸系単量体及びこれらの１価金属塩、２価金属塩、アンモニウム塩、有機アミン塩等を挙げることができる。これらは単独で用いてもよく、二種以上を併用してもよい。これらの中でも、不飽和モノカルボン酸系単量体が好ましい。特に好ましい不飽和モノカルボン酸系単量体は、アクリル酸（塩）である。
【００１８】
本発明においては、上記カルボキシル基含有単量体と、必要に応じて該カルボキシル基含有単量体以外の他の単量体とを必須成分として導かれる、特定の耐塩指数且つ特定の重量平均分子量を有する重合体とすることが好ましい。
このような単量体としては、例えば、ビニルスルホン酸、アリルスルホン酸、メタリルスルホン酸、スチレンスルホン酸、２−アクリルアミド−２−メチルプロパンスルホン酸、３−アリロキシ−２−ヒドロキシプロパンスルホン酸、スルホエチル（メタ）アクリレート、スルホプロピル（メタ）アクリレート、２−ヒドロキシスルホプロピル（メタ）アクリレート、スルホエチルマレイミド等の不飽和スルホン酸系単量体及びこれらの１価金属塩、２価金属塩、アンモニウム塩、有機アミン塩；（メタ）アクリルアミドメタンホスホン酸、２−（メタ）アクリルアミド−２−メチルプロパンホスホン酸等の不飽和ホスホン酸系単量体及びこれらの１価金属塩、２価金属塩、アンモニウム塩、有機アミン塩；（メタ）アクリルアミド、ｔ−ブチル（メタ）アクリルアミド等のアミド系単量体；（メタ）アクリル酸エステル、スチレン、２−メチルスチレン、酢酸ビニル等の疎水性単量体；３−メチル−２−ブテン−１−オール（プレノール）、３−メチル−３−ブテン−１−オール（イソプレノール）、２−メチル−３−ブテン−２−オール（イソプレンアルコール）、２−ヒドロキシエチル（メタ）アクリレート、ポリエチレングリコールモノ（メタ）アクリレート、ポリプロピレングリコールモノ（メタ）アクリレート、ポリエチレングリコールモノイソプレノールエーテル、ポリプロピレングリコールモノイソプレノールエーテル、ポリエチレングリコールモノアリルエーテル、ポリプロピレングリコールモノアリルエーテル、グリセロールモノアリルエーテル、Ｎ−メチロール（メタ）アクリルアミド、グリセロールモノ（メタ）アクリレート、ビニルアルコール等の水酸基を有する不飽和単量体；メトキシポリエチレングリコールモノ（メタ）アクリレート等のアルコキシポリアルキレングリコールモノ（メタ）アクリレート；ジメチルアミノエチル（メタ）アクリレート、ジメチルアミノプロピル（メタ）アクリレート等のカチオン性単量体；（メタ）アクリロニトリル等のニトリル系単量体が好適である。これらは単独で用いてもよく、二種以上を併用してもよい。
【００１９】
上記カルボキシル基含有単量体以外の他の単量体の中でも、不飽和スルホン酸系単量体及びこれらの１価金属塩、２価金属塩、アンモニウム塩、有機アミン塩、疎水性単量体、並びに、アルコキシポリアルキレングリコールモノ（メタ）アクリレートからなる群より選択される少なくとも一種の単量体であることが好ましい。不飽和スルホン酸系単量体の中でも２−アクリルアミド−２−メチルプロパンスルホン酸及びこれらの１価金属塩、２価金属塩、アンモニウム塩、有機アミン塩としての２−アクリルアミド−２−メチルプロパンスルホン酸（塩）が特に好ましい。また、疎水性単量体の中でも、（メタ）アクリル酸エステル系単量体が好ましく、中でも、アクリル酸エチル（エチルアクリレート）や、アクリル酸メトキシエチル等のアルコキシアルキルアクリレートが特に好ましい。また、アルコキシポリアルキレングリコールモノ（メタ）アクリレートでも好ましく、その中でも、メトキシポリエチレングリコールモノ（メタ）アクリレートが特に好ましい。
【００２０】
上記カルボキシル基含有水溶性重合体としてはまた、（メタ）アクリル酸系（塩）を含む単量体群から導かれる重合体であることが好ましい。
上記（メタ）アクリル酸系（塩）を含む単量体群から導かれる重合体としては、使用する単量体成分を１００モル％として、（メタ）アクリル酸系単量体、好ましくはアクリル酸（塩）を５０モル％以上、９９モル％以下使用して重合してなる（メタ）アクリル酸系水溶性重合体とすることが好ましい。
【００２１】
上記カルボキシル基含有水溶性重合体において、カルボキシル基含有単量体以外の他の単量体の使用量としては、単量体成分すべてを１００モル％とすると、１モル％以上、５０モル％以下とすることが好ましい。上記の範囲を外れると、凝集性能が低下すると共に、例えば、エチルアクリレートを用いる場合には、エチルアクリレートが単量体水溶液にほとんど溶解しなくなり、共重合反応が充分に進行しないおそれがある。また、アクリル酸メトキシエチル等のアルコキシ（メタ）アクリレートや２−アクリルアミド−２−メチルプロパンスルホン酸（塩）を多量に用いる場合には、経済的に不利になるおそれがある。
上記カルボキシル基含有単量体以外の他の単量体の使用量としては、より好ましくは、３モル％以上、４０モル％未満であり、更に好ましくは、５モル％以上、３５モル％未満である。
上記アミド系単量体を用いる場合には、安全性の観点から、より好ましくは、３０モル％未満であり、更に好ましくは、２０モル％未満である。特に好ましくは、１０モル％未満である。
【００２２】
上記カルボキシル基含有水溶性重合体における中和度としては、５モル％以上、１００モル％以下であることが好ましい。中和度とは、カルボキシル基含有水溶性重合体が有する酸基と、中和された形態の基との総和を１００モル％として示したときの、中和された形態の基の含有量（モル％）を意味しており、単量体成分中の酸型単量体と塩型単量体との合計量に対する塩型単量体の割合から求めることができる。上記中和度が５モル％未満の場合、本発明の作用効果を充分に発揮することができないおそれがある。
【００２３】
上記中和された形態の基の含有割合は、以下のようにして求める。例えば、当該重合体を製造するために使用したカルボキシル基含有水溶性重合体を形成する単量体成分がアクリル酸をｘモル、アクリル酸の塩としてアクリル酸ナトリウムをｙモル、アクリル酸エステルとしてエチルアクリレート及び／又はアクリル酸メトキシエチルをｚモル含むとし、これらがすべて重合したとすると、アクリル酸エステルがイオン性ではなく、また、中和された形態ではないために、下記式（２）により求められることになる。
分母には、本件の重合方法に使用した酸基を有する原料単量体成分と中和された形態の基（ここでは酸基がアルカリ金属等で中和された塩の形態）を有する原料単量体成分のモル数の和をとる。分子には、中和された形態の基（ここでは酸基がアルカリ金属等で中和された塩の形態）を有する原料単量体成分のモル数をとる。これを以下の式に当てはめることで中和された形態の基の含有割合をパーセントで出し、単位はモル％とする。本発明では、下記式（２）で示す中和された形態の基の含有割合を中和度と記載することがある。
（中和された状態の基の含有割合）＝｛ｙ／（ｘ＋ｙ）｝×１００  （２）
ｘモル：ＡＡ（アクリル酸）
ｙモル：ＳＡ（アクリル酸ナトリウム）
ｚモル：ＡＭ（アクリル酸エチル）及び／又はＡＭＥ（アクリル酸メトキシエチル）
【００２４】
また、例えば、カルボキシル基含有水溶性重合体を形成する単量体成分がアクリル酸をαモル、アクリル酸の塩としてアクリル酸ナトリウムをβモル、２−アクリルアミド−２−メチルプロパンスルホン酸をγモル含むとし、これらがすべて重合したとすると、下記式（３）により求められることになる。
下記式（３）においては、分母及び分子に、上記式（２）におけるのと同様に原料単量体成分のモル数をとる。これを以下の式に当てはめることで中和された形態の基の含有割合をパーセントで出し、単位はモル％とする。
（中和された状態の基の含有割合）＝｛β／（α＋β＋γ）｝×１００  （３）
αモル：ＡＡ（アクリル酸）
βモル：ＳＡ（アクリル酸ナトリウム）
γモル：ＡＭＰＳ（２−アクリルアミド−２−メチルプロパンスルホン酸）
【００２５】
更に、例えば、カルボキシル基含有水溶性重合体を形成する単量体成分がアクリル酸をａモル、アクリル酸の塩としてアクリル酸ナトリウムをｂモル、メタクリル酸をｃモル含むとし、これらがすべて重合したとすると、下記式（４）により求められることになる。
下記式（４）においては、分母及び分子に、上記式（２）におけるのと同様に原料単量体成分のモル数をとる。これを以下の式に当てはめることで中和された形態の基の含有割合をパーセントで出し、単位はモル％とする。
（中和された状態の基の含有割合）＝｛ｂ／（ａ＋ｂ＋ｃ）｝×１００  （４）
ａモル：ＡＡ（アクリル酸）
ｂモル：ＳＡ（アクリル酸ナトリウム）
ｃモル：ＭＡＡ（メタクリル酸）
【００２６】
本発明におけるカルボキシル基含有水溶性重合体の製造方法としては、例えば、水溶液重合、乳化重合、逆層懸濁重合等の方法を用いることが可能であり、また、静置重合でも撹拌重合でも製造することができる。更に、熱重合でも光重合でも製造可能である。本発明においては、耐塩指数が高い高分子量物が効率的に得られるため、光照射による静置水溶液重合法が特に好ましい製造方法である。
以下に重合方法について説明する。
上記重合方法においては、単量体成分、光重合開始剤、重合溶媒及び必要に応じ連鎖移動剤を含有する反応液に近紫外線を照射することによって単量体成分を重合する光重合工程を含んでなることが好ましい。また、光重合が開始すると発熱するので、その熱を利用して重合を促進させるために光重合開始剤に熱重合開始剤が併用されていてもよい。
【００２７】
上記重合方法において、光重合開始剤としては、以下のものが好適である。
２，２′−アゾビス（２−アミジノプロパン）、２，２′−アゾビス（Ｎ，Ｎ′−ジメチレンイソブチルアミジン）、２，２′−アゾビス［２−（５−メチル−２−イミダゾリン−２−イル）プロパン］、１，１′−アゾビス（１−アミジノ−１−シクロプロピルエタン）、２，２′−アゾビス（２−アミジノ−４−メチルペンタン）、２，２′−アゾビス（２−Ｎ−フェニルアミノアミジノプロパン）、２，２′−アゾビス（１−イミノ−１−エチルアミノ−２−メチルプロパン）、２，２′−アゾビス（１−アリルアミノ−１−イミノ−２−メチルブタン）、２，２′−アゾビス（２−Ｎ−シクロへキシルアミジノプロパン）、２，２′−アゾビス（２−Ｎ−ベンジルアミジノプロパン）及びその塩酸、硫酸、酢酸塩等、４，４′−アゾビス（４−シアノ吉草酸）及びそのアルカリ金属塩、アンモニウム塩、アミン塩、２−（カルバモイルアゾ）イソブチロニトリル、２，２′−アゾビス（イソブチルアミド）、２，２′−アゾビス［２−メチル−Ｎ−（２−ヒドロキシエチル）プロピオンアミド］、２，２′−アゾビス［２−メチル−Ｎ−（１，１′−ビス（ヒドロキシメチル）エチル）プロピオンアミド］、２，２′−アゾビス［２−メチル−Ｎ−１，１′−ビス（ヒドロキシエチル）プロピオンアミド］等のアゾ系光重合開始剤、２，２−ジメトキシ−１，２−ジフェニルエタン−１−オン、１−ヒドロキシ−シクロヘキシル−フェニル−ケトン、２−ヒドロキシ−２−メチル−１−フェニル−プロパン−１−オン、１−ヒドロキシ−シクロヘキシル−フェニル−ケトン（イルガキュア１８４）とベンゾフェノンとの共融混合物、１−［４−（２−ヒドロキシエトキシ）−フェニル］−２−ヒドロキシ−２−メチル−１−プロパン−１−オン、２−メチル−１［４−（メチルチオ）フェニル］−２−モルフォリノプロパン−１−オン、２−ベンジル−２−ジメチルアミノ−１−（４−モルフォリノフェニル）−ブタノン−１，２−ベンジル−２−ジメチルアミノ−１−（４−モルフォリノフェニル）−ブタノン−１（イルガキュア３６９）と２，２−ジメトキシ−１，２−ジフェニルエタン−１−オン（イルガキュア６５１）との３：７の混合物、ビス（２，４，６−トリメチルベンゾイル）−フェニルフォスフィンオキサイド、ビス（２，６−ジメトキシベンゾイル）−２，４，４−トリメチル−ペンチルフォスフィンオキサイド（ＣＧＩ４０３）と２−ヒドロキシ−２−メチル−１−フェニル−プロパン−１−オン（ダロキュア１１７３）との１：３の混合物、ビス（２，６−ジメトキシベンゾイル）−２，４，４−トリメチル−ペンチルフォスフィンオキサイド（ＣＧＩ４０３）と１−ヒドロキシ−シクロヘキシル−フェニル−ケトン（イルガキュア１８４）との１：３の混合物、ビス（２，６−ジメトキシベンゾイル）−２，４，４−トリメチル−ペンチルフォスフィンオキサイド（ＣＧＩ４０３）と１−ヒドロキシ−シクロヘキシル−フェニル−ケトン（イルガキュア１８４）との１：１の混合物、２，４，６−トリメチルベンゾイル−ジフェニル−フォスフィンオキサイドと２−ヒドロキシ−２−メチル−１−フェニル−プロパン−１−オン（ダロキュア１１７３）との１：１の液状混合物、ビス（η５−２，���−シクロペンタジエン−１−イル）−ビス（２，６−ジフルオロ−３−（１Ｈ−ピロール−１−イル）−フェニル）チタニウム、オリゴ［２−ヒドロキシ−２−メチル−１−［４−（１−メチルビニル）フェニル］プロパノン］、２，４，６−トリメチルベンゾフェノンと４−メチルベンゾフェノンとの共融混合物、４−メチルベンゾフェノンとベンゾフェノンとの液状混合物、２，４，６−トリメチルベンゾイルジフェニルフォスフィンオキシドとオリゴ［２−ヒドロキシ−２−メチル−１−［４−（１−メチルビニル）フェニル］プロパノン］とメチルベンゾフェノン誘導体との液状混合物、１−［４−（４−ベンゾイルフェニルスルファニル）フェニル］−２−メチル−２−（４−メチルフェニルスルファニル）プロパン−１−オン、ベンジルジメチルケタール、２−ヒドロキシ−２−メチル−１−フェニル−１−プロパノン、α−ヒドロキシシクロヘキシル−フェニルケトン、エチル４−ジメチルアミノベンゾエート、アクリル化アミンシナジスト、ベンゾイン（ｉｓｏ−及びｎ−）ブチルエステル、アクリルスルホニウム（モノ、ジ）ヘキサフルオロリン酸塩、２−イソプロピルチオキサントン、４−ベンゾイル−４′−メチルジフェニルスルフィド、２−ブトキシエチル４−（ジメチルアミノ）ベンゾエート、エチル４−（ジメチルアミノ）ベンゾエート、ベンゾイン、ベンゾインアルキルエーテル、ベンゾインヒドロキシアルキルエーテル、ジアセチル及びその誘導体、アントラキノン及びその誘導体、ジフェニルジスルフィド及びその誘導体、ベンゾフェノン及びその誘導体、ベンジル及びその誘導体。
【００２８】
上記光重合開始剤の使用量としては、重合に使用される単量体成分１モルに対して、０．０００１ｇ以上が好ましく、また、１ｇ以下が好ましい。これにより、カルボキシル基含有水溶性重合体の分子量や重合率を充分に高いものとすることができる。より好ましくは、０．００１ｇ以上であり、また、０．５ｇ以下である。
【００２９】
上記連鎖移動剤としては、チオグリコール酸、チオ酢酸、メルカプトエタノール等の含硫黄化合物；亜リン酸、亜リン酸ナトリウム等の亜リン酸系化合物；次亜リン酸、次亜リン酸ナトリウム等の次亜リン酸系化合物；メチルアルコール、エチルアルコール、イソプロピルアルコール、ｎ−ブチルアルコール等のアルコール類が好適である。これらの中でも、次亜リン酸系化合物が好ましい。より好ましくは、次亜リン酸ナトリウムである。
上記連鎖移動剤の使用量としては、重合濃度や光重合開始剤との組み合わせ等により適宜設定すればよいが、重合に使用される単量体成分１モルに対して、０．０００１ｇ以上が好ましく、また、０．２ｇ以下が好ましい。また、更に好ましくは、０．００１ｇ以上であり、また、０．１ｇ以下であり、特に好ましくは、０．００５ｇ以上であり、また、０．０５ｇ以下である。
【００３０】
上記重合溶媒としては、水が好適に用いられる。また、水以外にも有機溶媒等を適宜併用してもよい。有機溶媒としては、メタノール、エタノール等のアルコール類；トルエン、キシレン等の炭化水素類；メチルイソブチルケトン、メチルエチルケトン等のケトン類；酢酸メチル、酢酸エチル、酢酸ブチル等のエステル類；（ジ）エチレングリコールジメチルエーテル等のエーテル類が好適である。
光重合開始剤、連鎖移動剤及び重合溶媒は、それぞれ単独で用いてもよく、２種以上を併用してもよい。
【００３１】
上記光重合工程においては、上記反応液に近紫外線を照射することが好ましいが、光重合工程において近紫外線を照射する装置としては、高圧水銀ランプ、低圧水銀ランプ、メタルハライドランプ、蛍光ケミカルランプ、蛍光青色ランプが好適である。また、近紫外線の波長領域としては、３００ｎｍ以上であることが好ましく、また、５００ｎｍ以下であることが好ましい。この範囲の波長を有する紫外線を反応液に照射することにより、光重合が開始し、適切な速度で重合反応が進行することになる。
【００３２】
上記光重合工程においてはまた、近紫外線を０．１〜１００Ｗ／ｍ２の強度で照射して重合させることが好ましい。なお、近紫外線の光照射強度は、近紫外線が照射される反応液の上面部、すなわち反応液表面において測定される光照射強度である。光照射強度は、下記の光量計で測定することができる。
装置：紫外線積算光量計
メーカー：ウシオ電機社
型式：本体  ＵＩＴ−１５０
センサー  ＵＶＤ−Ｃ３６５（感度波長域３１０〜３９０ｎｍ）
【００３３】
上記光重合工程における重合条件としては、カルボキシル基含有単量体を含む単量体成分の組成、光重合開始剤や連鎖移動剤の種類や使用量等に応じて適宜設定すればよい。例えば、上記光重合工程における、近紫外線の照射開始から重合の終了までの時間としては、１分以上であることが好ましく、また、９０分以下であることが好ましい。より好ましくは、６０分以下であり、更に好ましくは、３０分以下である。
上記光重合工程における重合温度としては、−５℃以上であり、また、１５０℃以下であることが好ましい。より好ましくは、１２０℃以下である。重合を開始する温度としては、５０℃以下であることが好ましい。より好ましくは、３０℃以下であり、更に好ましくは、２０℃以下である。重合温度が低い方が突沸や重合の暴走等の異常反応の危険がなくなり、生産性の面で有利である。また上記の重合温度は、得られる当該水溶性重合体の物性をより良好にするためにも有効な重合条件である。
【００３４】
上記製造方法においては、光重合工程で得られる重合物を５０℃〜２００℃で乾燥させることにより、乾燥物であるカルボキシル基含有水溶性重合体を得ることが好ましい。重合物を乾燥させる方法としては、乾燥しやすいように、重合物を切断する等の方法により重合物の表面積を大きくしたり、減圧乾燥したりすることが好ましい。乾燥温度が５０℃よりも低いと、重合物を充分に乾燥させることができないおそれがあり、また、２００℃よりも高い場合には、重合物の主鎖や架橋点の切断が起こり、品質が低下するおそれがある。なお、乾燥時間としては、重合物に含まれる水分量や乾燥温度等に応じて適宜設定すればよい。
【００３５】
【実施例】
以下に実施例を掲げて本発明を更に詳細に説明するが、本発明はこれらの実施例のみに限定されるものではない。なお、特に断りのない限り、「％」は「質量％」を意味するものとする。
【００３６】
実施例１
容量５００ｍｌのビーカーにアクリル酸３２．２ｇ、イオン交換水５６．２ｇ、アクリル酸ナトリウム３７％水溶液５１．０ｇ及びアクリル酸エチル（エチルアクリレート）７．４３ｇを入れ混合した。ビーカーをサランラップで覆った後、窒素ガスをバブリングすることにより溶存酸素を除去した。次いで、該液を７℃に冷却した後、光重合開始剤であるダロキュア（ＤＣ）１１７３（チバ・スベシヤリティケミカルズ社製、化学名：２−ヒドロキシ−２−メチル−１−フェニル−プロパン−１−オン）の１％アクリル酸溶液１．４８ｇ及び連鎖移動剤である０．７５％次亜リン酸ナトリウム水溶液１．６８ｇを添加し均一に混合して反応液を得た。この反応液中には、単量体としてアクリル酸、アクリル酸ナトリウム及びアクリル酸エチルが含まれ、反応液中の単量体濃度は４０質量％であった。酸型単量体と塩型単量体との合計量に対する塩型単量体（アクリル酸ナトリウム）の割合、つまり中和度は３０モル％であった。ＤＣ１１７３の添加量は全単量体１モルに対して０．０２ｇであった。また、次亜リン酸ナトリウムの添加量は全単量体１モルに対して０．０１７ｇであった。
【００３７】
次いで、波長範囲３００〜４５０ｎｍの近紫外線をブラックライト水銀ランプ（東芝社製、形名「Ｈ４００ＢＬ−Ｌ」）を用いて該反応液の上部より光強度２２Ｗ／ｍ２で１５分間照射した。
照射開始後、直ちに重合が開始し、１５分後重合が完結した。残留単量体は殆ど存在しな且つた。このようにして得られたゲル状重合体をハサミで裁断した後、１２０℃で５時間減圧乾燥した。次いで、該乾燥物を卓上型粉砕機を使用して粉砕し、中和度が３０モル％であるアクリル酸／アクリル酸エチル＝９０／１０（モル比）共重合体（１）を得た。該共重合体（１）の１５０℃での蒸発残分は９３．６％、２５℃での０．２％水溶液粘度は３７０ｍＰａ・ｓ、０．１％水溶液のｐＨは５．６であった。また、重量平均分子量（Ｍｗ）は５３０万であった。該共重合体（１）の耐塩性指数を次のようにして測定した。
容量１００ｃｃのビーカーに共重合体（１）０．２％水溶液９０ｇを入れ、マグネチックスターラーで撹拌下、３％塩化カルシウム・２水和物（和光純薬社製、特級）水溶液１０ｇを添加する。
この液の４００ｎｍでの光透過率（石英１０ｍｍセル、レファレンスはイオン交換水とする。）を吸光光度計で測定した結果、９７．３％であった。
【００３８】
該共重合体（１）の凝集性能を次のようにして評価した。
容量１００ｍｌのメスシリンダーに炭酸カルシウム（関東化学社製、特級）１ｇを入れ、そこに３％塩化カルシウム・２水和物（和光純薬社製、特級）水溶液１００ｇを入れメスシリンダーを５回反転して均一に混合した。該混合液の一部を孔径１μのフィルターでろ過し、ろ液の全硬度をＪＩＳ  Ｋ０１０１に記載の全硬度分析法に従って分析した結果、２０５００ｐｐｍであった。次いで、所定量の共重合体（１）０．２％水溶液を添加した後、メスシリンダーを５回反転したのち静置した。そのときのフロックの沈降速度と３０秒経過後の上澄み液の透明性を観察した。その結果を表１に示す。
【００３９】
実施例２
容量５００ｍｌのビーカーにアクリル酸３１．１ｇ、イオン交換水５７．６ｇ、アクリル酸ナトリウム３７％水溶液４９．１ｇ及びアクリル酸メトキシエチル９．３１ｇを入れ混合した。ビーカーをサランラップで覆った後、窒素ガスをバブリングすることにより溶存酸素を除去した。次いで、該液を７℃に冷却した後、光重合開始剤であるＤＣ１１７３の１％アクリル酸溶液１．４３ｇ及び連鎖移動剤である０．７５％次亜リン酸ナトリウム水溶液１．４３ｇを添加し均一に混合して反応液を得た。この反応液中には、単量体としてアクリル酸、アクリル酸ナトリウム及びアクリル酸メトキシエチルが含まれ、反応液中の単量体濃度は４０質量％であった。酸型単量体と塩型単量体との合計量に対する塩型単量体（アクリル酸ナトリウム）の割合、つまり中和度は３０モル％であった。ＤＣ１１７３の添加量は全単量体１モルに対して０．０２ｇであった。また、次亜リン酸ナトリウムの添加量は全単量体１モルに対して０．０１５ｇであった。
以下、実施例１と全く同様にして、重合・乾燥・粉砕して中和度が３０モル％であるアクリル酸／アクリル酸メトキシエチル＝９０／１０（モル比）共重合体（２）を得た。該共重合体（２）の１５０℃での蒸発残分は９２．８％、２５℃での０．２％水溶液粘度は５６０ｍＰａ・ｓ、０．１％水溶液のｐＨは５．４であった。また、重量平均分子量は４８０万であった。該共重合体（２）の耐塩性指数を実施例１と同様にして測定した結果、９９．３％であった。また、該共重合体（２）の凝集性能を実施例１と同様にして評価した。その結果を表１に示す。
【００４０】
実施例３
容量５００ｍｌのビーカーにアクリル酸２５．０７ｇ、イオン交換水５２．９４ｇ、アクリル酸ナトリウム３７％水溶液５６．１７ｇ及びメタクリル酸１２．６８ｇを入れ混合した。ビーカーをサランラップで覆った後、窒素ガスをバブリングすることにより溶存酸素を除去した。次いで、該液を７℃に冷却した後、光重合開始剤であるＤＣ１１７３の１％アクリル酸溶液１．４７ｇ及び連鎖移動剤である０．７５％次亜リン酸ナトリウム水溶液１．６７ｇを添加し均一に混合して反応液を得た。この反応液中には、単量体としてアクリル酸、アクリル酸ナトリウム及びメタクリル酸が含まれ、反応液中の単量体濃度は４０質量％であった。酸型単量体と塩型単量体との合計量に対する塩型単量体（アクリル酸ナトリウム）の割合、つまり中和度は３０モル％であった。ＤＣ１１７３の添加量は全単量体１モルに対して０．０２ｇであった。また、次亜リン酸ナトリウムの添加量は全単量体１モルに対して０．０１７ｇであった。
【００４１】
重合時間を６０分とした他は実施例１と全く同様にして、重合・乾燥・粉砕して中和度が３０モル％であるアクリル酸／メタクリル酸＝８０／２０（モル比）共重合体（３）を得た。該共重合体（３）の１５０℃での蒸発残分は９２．４％、２５℃での０．２％水溶液粘度は１８５ｍＰａ・ｓ、０．１％水溶液のｐＨは５．８であった。また、重量平均分子量は２４０万であった。該共重合体（３）の耐塩性指数を実施例１と同様にして測定した結果、５３．３％であった。また、該共重合体（３）の凝集性能を実施例１と同様にして評価した。その結果を表１に示す。
【００４２】
実施例４
容量５００ｍｌのビーカーにアクリル酸１６．６６ｇ、イオン交換水３８．８５ｇ、アクリル酸ナトリウム３７％水溶液７８．９７ｇ及び２−アクリルアミド−２−メチルプロパンスルホン酸１２．８７ｇを入れ混合した。ビーカーをサランラップで覆った後、窒素ガスをバブリングすることにより溶存酸素を除去した。次いで、該液を７℃に冷却した後、光重合開始剤であるＤＣ１１７３の１％アクリル酸溶液１．２４ｇ及び連鎖移動剤である０．７５％次亜リン酸ナトリウム水溶液１．４１ｇを添加し均一に混合して反応液を得た。この反応液中には、単量体としてアクリル酸、アクリル酸ナトリウム及び２−アクリルアミド−２−メチルプロパンスルホン酸が含まれ、反応液中の単量体濃度は４０質量％であった。酸型単量体と塩型単量体との合計量に対する塩型単量体（アクリル酸ナトリウム）の割合、つまり中和度は５０モル％であった。ＤＣ１１７３の添加量は全単量体１モルに対して０．０２ｇであった。また、次亜リン酸ナトリウムの添加量は全単量体１モルに対して０．０１７ｇであった。
【００４３】
以下、実施例１と全く同様にして、重合・乾燥・粉砕して中和度が５０モル％であるアクリル酸／２−アクリルアミド−２−メチルプロパンスルホン酸＝９０／１０（モル比）共重合体（４）を得た。該共重合体（４）の１５０℃での蒸発残分は９２．８％、２５℃での０．２％水溶液粘度は４４０ｍＰａ・ｓ、０．１％水溶液のｐＨは５．４であった。また、重量平均分子量は５１０万であった。該共重合体（４）の耐塩性指数を実施例１と同様にして測定した結果、９８．８％であった。また、該共重合体（４）の凝集性能を実施例１と同様にして評価した。その結果を表１に示す。
【００４４】
実施例５
容量５００ｍｌのビーカーにアクリル酸３２．２ｇ、イオン交換水５６．２ｇ、アクリル酸ナトリウム３７％水溶液５１．０ｇ及びアクリル酸エチル７．４３ｇを入れ混合した。ビーカーをサランラップで覆った後、窒素ガスをバブリングすることにより溶存酸素を除去した。次いで、該液を７℃に冷却した後、光重合開始剤であるＤＣ１１７３の１％アクリル酸溶液１．４８ｇ及び連鎖移動剤である２．２５％次亜リン酸ナトリウム水溶液１．６８ｇを添加し均一に混合して反応液を得た。この反応液中には、単量体としてアクリル酸、アクリル酸ナトリウム及びアクリル酸エチルが含まれ、反応液中の単量体濃度は４０質量％であった。酸型単量体と塩型単量体との合計量に対する塩型単量体（アクリル酸ナトリウム）の割合、つまり中和度は３０モル％であった。ＤＣ１１７３の添加量は全単量体１モルに対して０．０２ｇであった。また、次亜リン酸ナトリウムの添加量は全単量体１モルに対して０．０５１ｇであった。
【００４５】
以下、実施例１と全く同様にして、重合・乾燥・粉砕して中和度が３０モル％であるアクリル酸／アクリル酸エチル＝９０／１０（モル比）共重合体（５）を得た。該共重合体（５）の１５０℃での蒸発残分は９３．３％、２５℃での０．２％水溶液粘度は１３０ｍＰａ・ｓ、０．１％水溶液のｐＨは５．４であった。また、重量平均分子量は１３０万であった。該共重合体（５）の耐塩性指数を実施例１と同様にして測定した結果、９９．７％であった。また、該共重合体（６）の凝集性能を実施例１と同様にして評価した。その結果を表１に示す。
【００４６】
実施例６
凝集性能の評価方法として、容量１００ｍｌのメスシリンダーに炭酸カルシウム（関東化学社製、特級）１ｇを入れ、そこに０．０２％塩化カルシウム・２水和物（和光純薬社製、特級）水溶液１００ｇを入れメスシリンダーを５回反転して均一に混合した。該混合液の一部を孔径１μのフィルターでろ過し、ろ液の全硬度をＪＩＳ  Ｋ０１０１に記載の全硬度分析法に従って分析した結果、１５５ｐｐｍであった。他の操作は実施例１と全く同様にして共重合体（１）の凝集性能を評価した。その結果を表１に示す。
【００４７】
実施例７
凝集性能の評価方法として、容量１００ｍｌのメスシリンダーに炭酸カルシウム（関東化学社製、特級）１ｇを入れ、そこに塩化カルシウム・２水和物（和光純薬社製、特級）及び塩化マグネシウム・６水和物（和光純薬社製、特級）をそれぞれ１％含有する水溶液１００ｇを入れメスシリンダーを５回反転して均一に混合した。該混合液の一部を孔径１μのフィルターでろ過し、ろ液の全硬度をＪＩＳ  Ｋ０１０１に記載の全硬度分析法に従って分析した結果、１２０００ｐｐｍであった。
他の操作は実施例１と全く同様にして共重合体（１）の凝集性能を評価した。その結果を表１に示す。
【００４８】
【表１】
2004358357.tif 000002
【００４９】
上記表１中の記載は、以下の通りである。
ＡＡとはアクリル酸であり、ＥＡとはアクリル酸エチルであり、ＡＭＥとはアクリル酸メトキシエチルであり、ＭＡＡとはメタクリル酸であり、ＡＭＰＳとは２−アクリルアミド−２−メチルプロパンスルホン酸である。
上澄み液透明性としては、以下のように評価した。
１点：高濁度、２点：高〜中濁度、３点：中濁度、４点：中〜小濁度、５点：小濁度。
【００５０】
比較例１
実施例１と同様に、重量平均分子量が４００万であるポリアクリル酸ナトリウム（日本触媒社製、商品名「ＩＨ−Ｇ」、比較用重合体（１）とする。）の耐塩性指数を測定した結果、５．６％であった。該ポリアクリル酸ナトリウムの凝集性能を実施例１と同様にして評価した。その結果を表２に示す。
【００５１】
比較例２
実施例１と同様に、部分中和ポリアクリル酸ナトリウム（昭和電工社製、商品名「ＮＰ７００」、比較用重合体（２）とする。）の耐塩性指数を測定した結果、１６．５％であった。該部分中和ポリアクリル酸ナトリウムの凝集性能を実施例１と同様にして評価した。その結果を表２に示す。
【００５２】
比較例３
容量５００ｍｌのビーカーにアクリル酸３０．９０ｇ、イオン交換水５２．２９ｇ、アクリル酸ナトリウム３７％水溶液５７．１６ｇ及びメタクリル酸６．４５ｇを入れ混合した。ビーカーをサランラップで覆った後、窒素ガスをバブリングすることにより溶存酸素を除去した。次いで、該液を７℃に冷却した後、光重合開始剤であるＤＣ１１７３の１％アクリル酸溶液１．５０ｇ及び連鎖移動剤である０．７５％次亜リン酸ナトリウム水溶液１．７０ｇを添加し均一に混合して反応液を得た。この反応液中には、単量体としてアクリル酸、アクリル酸ナトリウム及びメタクリル酸が含まれ、反応液中の単量体濃度は４０質量％であった。酸型単量体と塩型単量体との合計量に対する塩型単量体（アクリル酸ナトリウム）の割合、つまり中和度は３０モル％であった。ＤＣ１１７３の添加量は全単量体１モルに対して０．０２ｇであった。また、次亜リン酸ナトリウムの添加量は全単量体１モルに対して０．０１７ｇであった。
【００５３】
重合時間を６０分とした他は実施例１と全く同様にして、重合・乾燥・粉砕して中和度が３０モル％である比較用アクリル酸／メタクリル酸＝９０／１０（モル比）共重合体（３）を得た。該比較用共重合体（３）の１５０℃での蒸発残分は９４．４％、２５℃での０．２％水溶液粘度は２６５ｍＰａ・ｓ、０．１％水溶液のｐＨは５．８であった。また、重量平均分子量は２７０万であった。該比較用共重合体（３）の耐塩性指数を実施例１と同様にして測定した結果、４５．６％であった。また、該比較用共重合体（３）の凝集性能を実施例１と同様にして評価した。その結果を表２に示す。
【００５４】
比較例４
容量５００ｍｌのビーカーにアクリル酸３２．２ｇ、イオン交換水５６．２ｇ、アクリル酸ナトリウム３７％水溶液５１．０ｇ及びアクリル酸エチル７．４３ｇを入れ混合した。ビーカーをサランラップで覆った後、窒素ガスをバブリングすることにより溶存酸素を除去した。次いで、該液を７℃に冷却した後、光重合開始剤であるＤＣ１１７３の１％アクリル酸溶液１．４８ｇ及び連鎖移動剤である３．７５％次亜リン酸ナトリウム水溶液１．６８ｇを添加し均一に混合して反応液を得た。この反応液中には、単量体としてアクリル酸、アクリル酸ナトリウム及びアクリル酸エチルが含まれ、反応液中の単量体濃度は４０質量％であった。酸型単量体と塩型単量体との合計量に対する塩型単量体（アクリル酸ナトリウム）の割合、つまり中和度は３０モル％であった。ＤＣ１１７３の添加量は全単量体１モルに対して０．０２ｇであった。また、次亜リン酸ナトリウムの添加量は全単量体１モルに対して０．０８５ｇであった。
【００５５】
以下、実施例１と全く同様にして、重合・乾燥・粉砕して中和度が３０モル％である比較用アクリル酸／アクリル酸エチル＝９０／１０（モル比）共重合体（４）を得た。該比較用共重合体（４）の１５０℃での蒸発残分は９３．７％、２５℃での０．２％水溶液粘度は８５ｍＰａ・ｓ、０．１％水溶液のｐＨは５であった。また、重量平均分子量は９５万であった。該比較用共重合体（４）の耐塩性指数を実施例１と同様にして測定した結果、９９．１％であった。また、該比較用共重合体（４）の凝集性能を実施例１と同様にして評価した。その結果を表２に示す。
【００５６】
比較例５
凝集性能の評価方法として、容量１００ｍｌのメスシリンダーに炭酸カルシウム（関東化学社製、特級）１ｇを入れ、そこに０．０２％塩化カルシウム・２水和物（和光純薬社製、特級）水溶液１００ｇを入れメスシリンダーを５回反転して均一に混合した。該混合液の一部を孔径１μのフィルターでろ過し、ろ液の全硬度をＪＩＳ  Ｋ０１０１に記載の全硬度分析法に従って分析した結果、１５５ｐｐｍであった。他の操作は実施例１と全く同様にして比較用共重合体（１）の凝集性能を評価した。その結果を表２に示す。
【００５７】
【表２】
2004358357.tif 000003
【００５８】
上記表２中の記載は、上述した表１のものと同様である。
【００５９】
【発明の効果】
本発明の凝集処理方法は、上述のような構成であるので、全硬度が高い液に懸濁している固体粒子を充分に凝集させ、しかも安全性が高いことから、下水や一般産業廃水等の水の処理、土木現場での泥水処理、浚渫埋め立て時の泥水の沈降分離等に好適に適用することができる処理方法である。